(57)【要約】【課題】  柔軟性、透明性、被着体との密着性、成形加工性に優れ、そして耐熱性が改良され、高温雰囲気下での使用に適したシーリング材を提供すること。【解決手段】    （ａ）主としてα−メチルスチレン単位からなる重合体ブロックＡおよび主として共役ジエン単位からなる重合体ブロックＢを有するブロック共重合体および／またはその水素添加物１００質量部に対して、（ｂ）非芳香族系ゴム用軟化剤１００〜２０００質量部の範囲で含有する熱可塑性重合体組成物からなるシーリング材。【選択図】  なし【特許請求の範囲】
【請求項１】
（ａ）主としてα−メチルスチレン単位からなる重合体ブロックＡおよび主として共役ジエン単位からなる重合体ブロックＢを有するブロック共重合体および／またはその水素添加物１００質量部に対して、（ｂ）非芳香族系ゴム用軟化剤を１００〜２０００質量部の範囲で含有する熱可塑性重合体組成物からなるシーリング材。
【請求項２】
ブロック共重合体（ａ）が、数平均分子量１０００〜５００００のα−メチルスチレン単位を主体とする重合体ブロックＡ、および数平均分子量が１０００〜３００００であって、該ブロックを構成する共役ジエン単位の１，４−結合量が３０％未満であるブロックｂ１および数平均分子量が１００００〜４０００００であって該ブロックを構成する共役ジエン単位の１，４−結合量が３０％以上であるブロックｂ２を含む重合体ブロックＢを有し、（Ａ−ｂ１−ｂ２）構造を少なくとも一つ含むことを特徴とする請求項１記載のシーリング材。
【請求項３】
熱可塑性重合体組成物の２７０℃における溶融粘度が５〜５００Ｐａ・ｓの範囲である請求項１または請求項２に記載のシーリング材。
【請求項４】
ホットメルト型である請求項１〜請求項３いずれか１項に記載のシーリング材。
【発明の詳細な説明】
【技術分野】
【０００１】
本発明は、主としてα−メチルスチレン単位からなる重合体ブロックを有するブロック共重合体および／またはその水素添加物を含有する熱可塑性重合体組成物からなるシーリング材に関する。本発明によって提供されるシーリング材は、柔軟性、透明性、被着体との密着性、成形加工性に優れ、さらに耐熱性にも優れるため、高温雰囲気下での使用に適している。
【背景技術】
【０００２】
スチレン−ブタジエン−スチレン型ブロック共重合体またはその水素添加物、スチレン−イソプレン−スチレン型ブロック共重合体またはその水素添加物などのスチレン系熱可塑性エラストマーは、柔軟性、成形性などの物性に優れ、低比重であること、リサイクル性にも優れるという特徴を有することから、近年、環境汚染などの問題とも相俟って、加硫ゴムやポリ塩化ビニルの代替として、自動車部品、工業用品、雑貨、スポーツ用途などの広範囲の分野において使用されるようになっている。
一方、従来から、電気、自動車、建築等各産業分野において、その接合部の密封性を保持するため、すなわち防塵、防水の目的で、各種のシーリング材が自動車等の灯具、建造物用部材などの様々な部分に使用されてきた。シーリング材としては、その特性としてゴム弾性を有する材料が多く用いられ、古くは、加硫ゴム、軟質塩化ビニル樹脂、ポリウレタンなどの成形品が用いられていたが、近年になって、エラストマー系のホットメルトタイプのポリマーなども用いられるようになっている。
【０００３】
スチレン系熱可塑性エラストマーを用いたシーリング材としては、特定値以上の極限粘度を有するスチレン系熱可塑性エラストマーをベースポリマーとし、液状軟化剤を配合した特定範囲の軟化点、圧縮永久歪みおよび流動性を有する、工業用シール材、緩衝材、防振材などとして適用できるホットメルト組成物が提案されている（特許文献１参照）。また、前記スチレン系熱可塑性エラストマーをベースポリマーとしたホットメルト組成物の高温特性を改良する目的でポリフェニレンエーテル樹脂を添加したホットメルト組成物（特許文献２および特許文献３参照）が開示され、特許文献２には高温でのシール材としての特性に優れ、かつ、極めて凝集力の強いホットメルト組成物であること、特許文献３には６０℃〜８０℃での圧縮永久歪みをＪＩＳ  Ｋ  ６２６２に準拠した測定法において９０％以下に改善し、シール性を確保しつつ、使用後の剥離が容易なホットメルト組成物であることが記載されている。さらに、マレイン酸変性スチレン系ブロックコポリマーを有機過酸化物により架橋させてなる６０℃〜１２０℃の圧縮永久歪みが９０％以下であるホットメルト型シール材用組成物（特許文献４参照）、７０℃、２２時間の圧縮永久歪み（ＪＩＳ  Ｋ  ６３０１）が３５％以下であり、かつ２０℃における硬度（ＪＩＳ  Ｋ  ６３０１）が５以下である、好適にはスチレン−ジエン共重合体またはその水素化体に重合性単量体をグラフト反応させて得られるゴム質重合体を含有してなるホットメルト型シール材（特許文献５参照）が提案されている。
【０００４】
【特許文献１】特開平１１−３２３０２６号公報
【特許文献２】特開２００１−８１２７７号公報
【特許文献３】特開２００２−１０５４２３号公報
【特許文献４】特開２００１−２８８４５４号公報
【特許文献５】特開２００２−３８１１６号公報
【発明の開示】
【発明が解決しようとする課題】
【０００５】
特許文献１記載のホットメルト組成物は耐熱性が必ずしも充分とはいえず、例えば自動車用ランプのシーリング材など、高温に頻繁にさらされる雰囲気下で使用した場合の特性、すなわち高温下での圧縮永久歪みに劣るため、使用範囲が限定されるという問題がある。特許文献２および特許文献３のホットメルト組成物は、ポリフェニレンエーテル樹脂由来の臭気、着色の問題がある。特許文献４および特許文献５のホットメルト組成物では、成形加工性が必ずしも良好ではない。また、上記特許文献１〜特許文献３記載のホットメルト型シール材に使用されるスチレン系熱可塑性エラストマーにおいても、耐熱性向上を目的に特定分子量以上の高分子量重合体を使用しているため、得られるホットメルト組成物の流動性が低く、成形加工性に劣るという問題がある。
【０００６】
しかして、本発明の目的は、柔軟性、透明性、被着体との密着性、流動性が高く成形加工性に優れ、さらに耐熱性にも優れる、高温雰囲気下での使用に適したシーリング材、特にホットメルト型のシーリング材を提供することにある。
【課題を解決するための手段】
【０００７】
本発明によれば、上記の目的は、（ａ）主としてα−メチルスチレン単位からなる重合体ブロックＡおよび主として共役ジエン単位からなる重合体ブロックＢを有するブロック共重合体および／またはその水素添加物（以下、これらを総称してブロック共重合体（ａ）と称する）１００質量部に対して、（ｂ）非芳香族系ゴム用軟化剤を１００〜２０００質量部の範囲で含有する熱可塑性重合体組成物からなるシーリング材を提供することによって達成される。
また、本発明においては、ブロック共重合体（ａ）が、数平均分子量１０００〜５００００のα−メチルスチレンを主体とする重合体ブロックＡ、および数平均分子量が１０００〜３００００であって、該ブロックを構成する共役ジエン単位の１，４−結合量が３０％未満であるブロックｂ１および数平均分子量が１００００〜４０００００であって、該ブロックを構成する共役ジエン単位の１，４−結合量が３０％以上であるブロックｂ２を含む重合体ブロックＢを有し、（Ａ−ｂ１−ｂ２）構造を少なくとも一つ含むことを特徴とする上記のシーリング材を好ましい態様として包含する。
【発明の効果】
【０００８】
本発明によれば、柔軟性、透明性、被着体との密着性、流動性が高く成形加工性に優れ、さらに耐熱性にも優れる、高温雰囲気下での使用に適したシーリング材、特にホットメルト型のシーリング材を提供することができる。
【発明を実施するための最良の形態】
【０００９】
本発明のシーリング材をなす熱可塑性重合体組成物の構成成分であるブロック共重合体（ａ）の重合体ブロックＡは、α−メチルスチレン単位を主体とする重合体ブロックである。該重合体ブロックＡは、得られる熱可塑性重合体組成物の耐熱性および力学的特性の観点から、α−メチルスチレンに由来する構造単位のみで構成されているのが好ましい。但し、本発明の目的および効果の妨げにならない限り、重合体ブロックＡはα−メチルスチレン以外の不飽和単量体、例えばブタジエン、イソプレン、２，３−ジメチル−１，３−ブタジエン、１，３−ペンタジエン、１，３−ヘキサジエン、イソブチレン、スチレン、ｏ−メチルスチレン、ｍ−メチルスチレン、ｐ−メチルスチレン、ｐ−ｔ−ブチルスチレン、２，４−ジメチルスチレン、ビニルナフタレン、ビニルアントラセン、メタクリル酸メチル、メチルビニルエーテル、Ｎ−ビニルカルバゾール、β−ピネン、８，９−ｐ−メンテン、ジペンテン、メチレンノルボルネン、２−メチレンテトラヒドロフランなどに由来する構造単位の１種または２種以上を少量、好ましくは重合体ブロックＡに対する割合として１０質量％以下の範囲で有していてもよい。
【００１０】
ブロック共重合体（ａ）の重合体ブロックＡの数平均分子量は１０００〜５００００の範囲であるのが好ましく、２０００〜４００００の範囲であるのがより好ましい。重合体ブロックＡの数平均分子量が１０００未満の場合は、得られる熱可塑性重合体組成物の耐熱性の改良効果が劣る傾向となり、シーリング材としての性能が不十分なものとなる。一方、数平均分子量が５００００を越える場合は、得られる熱可塑性重合体組成物の成形加工性が劣る傾向となる。なお、本明細書でいう数平均分子量とは、ゲルパーミエーションクロマトグラフィー（ＧＰＣ）測定によって求めたポリスチレン換算の分子量である。
【００１１】
ブロック共重合体（ａ）における重合体ブロックＡの含有量は１０〜４０質量％の範囲であるのが好ましい。重合体ブロックＡの含有量が１０質量％未満の場合には得られる熱可塑性重合体組成物の耐熱性が劣る傾向となり、一方４０質量％を超える場合には得られる熱可塑性重合体組成物の柔軟性が乏しくなる傾向となり、いずれもシーリング材としての性能が不十分なものとなる。なお、ブロック共重合体（ａ）における重合体ブロックＡの含有量は、例えば１Ｈ−ＮＭＲスペクトルなどにより求めることができる。
【００１２】
ブロック共重合体（ａ）中の重合体ブロックＢを構成する共役ジエン単位としては、ブタジエン、イソプレン、２，３−ジメチル−１，３−ブタジエン、１，３−ペンタジエン、１，３−ヘキサジエンなどに由来する単位が挙げられる。これらの共役ジエンは、１種類を単独で使用してもよいし、２種以上を併用してもよい。これらの中でも、重合体ブロックＢは、ブタジエン、イソプレンまたはブタジエンとイソプレンの混合物からなる単位で構成されているのが好ましい。
【００１３】
さらに、ブロック共重合体（ａ）の重合体ブロックＢは、本発明の趣旨を損なわない限り、少量、好ましくは重合体ブロックＢに対する割合として１０質量％以下の範囲内で、共役ジエン単位以外の前記した他のアニオン重合可能な単量体を単位を含有していてもよい。重合体ブロックＢが共役ジエン単位以外に他の単量体単位を含有する場合の形態は、ランダム、ブロック、テーパード状のいずれでもよい。
【００１４】
ブロック共重合体（ａ）の重合体ブロックＢの数平均分子量は１００００〜５０００００の範囲が好ましく、２００００〜４０００００の範囲がより好ましい。重合体ブロックＢの数平均分子量が１００００未満の場合、得られる熱可塑性重合体組成物の耐熱性が劣る傾向となり、シーリング材としての性能が不十分なものとなる。一方、分子量が５０００００を越える場合、得られる熱可塑性重合体組成物の成形加工性が劣る傾向となる。
【００１５】
ブロック共重合体（ａ）において、重合体ブロックＡと重合体ブロックＢは、それらが結合している限りは、その結合様式は限定されず、直鎖状、分岐状、放射状またはそれらの２つ以上が組合わさった結合形式のいずれでもよい。それらのうちでも、重合体ブロックＡと重合体ブロックＢの結合形式は直鎖状であることが好ましく、その例としては重合体ブロックＡをＡで、重合体ブロックＢをＢで表したときに、Ａ−Ｂ−Ａで示されるトリブロック共重合体、Ａ−Ｂ−Ａ−Ｂで示されるテトラブロック共重合体、Ａ−Ｂ−Ａ−Ｂ−Ａで示されるペンタブロック共重合体、（Ａ−Ｂ）ｎＸ型共重合体（Ｘはカップリング剤残基を表し、ｎは２以上の整数を表す）などが挙げられる。これらのブロック共重合体は、１種類を単独で用いてもよいし、２種類以上の混合物を用いてもよい。中でも、トリブロック共重合体（Ａ−Ｂ−Ａ）が、ブロック共重合体（ａ）の製造の容易性、柔軟性などの点から好ましく用いられる。
【００１６】
ブロック共重合体（ａ）における重合体ブロックＢは、耐熱性や耐候性の観点から、共役ジエン単位に基づく炭素−炭素二重結合の５０モル％以上が水素添加（水添）されていることが好ましく、７０モル％以上が水添されていることがより好ましく、９０モル％以上が水添されていることがさらに好ましい。
なお、上記の水素添加率は、重合体ブロックＢ中の共役ジエン単位に基づく炭素−炭素二重結合の含有量を、水素添加の前後において、ヨウ素価測定、赤外分光光度計、１Ｈ−ＮＭＲスペクトルなどによって測定し、該測定値から求めることができる。
【００１７】
ブロック共重合体（ａ）は、本発明の趣旨を損なわない限り、分子鎖中および／または分子末端に、カルボキシル基、水酸基、酸無水物基、アミノ基、エポキシ基などの官能基を１種または２種以上含有していてもよい。また、ブロック共重合体（ａ）として、前記した官能基を有するブロック共重合体（ａ）と官能基を有さないブロック共重合体（ａ）を混合して使用してもよい。
【００１８】
ブロック共重合体（ａ）は、アニオン重合法によって製造することができ、次のような具体的な合成例が示される。（１）テトラヒドロフラン溶媒中で１，４−ジリチオ−１，１，４，４−テトラフェニルブタンなどのジアニオン系開始剤を用いて共役ジエンを重合後に、−７８℃の条件下でα−メチルスチレンを逐次重合させ、Ａ−Ｂ−Ａで示されるトリブロック共重合体を得る方法（マクロモレキュールズ（Ｍａｃｒｏｍｏｌｅｃｕｌｅｓ），２巻，４５３−４５８頁（１９６９年）参照）；（２）シクロヘキサンなどの非極性溶媒中でα−メチルスチレンをｓｅｃ−ブチルリチウムなどのアニオン重合系開始剤で重合させた後、共役ジエンを重合させ、その後テトラクロロシラン、ジフェニルジクロロシランなどのカップリング剤（α，α’−ジクロロ−ｐ−キシレン、安息香酸フェニルなどを用いることもできる）を添加してカップリング反応を行い、（Ａ−Ｂ）ｎＸ型ブロック共重合体を得る方法（カウチュック  グミ  クンストストッフェ（Ｋａｕｔｓｃｈ．Ｇｕｍｍｉ，Ｋｕｎｓｔｓｔ．），３７巻，３７７−３７９頁（１９８４年）；ポリマー  ブリティン（Ｐｏｌｙｍ．Ｂｕｌｌ．），１２巻，７１−７７頁（１９８４年）参照）；（３）非極性溶媒中、有機リチウム化合物を開始剤として用い、０．１〜１０質量％の濃度の極性化合物の存在下、−３０〜３０℃の温度にて、５〜５０質量％の濃度のα−メチルスチレンを重合させ、得られるリビングポリマーに共役ジエンを重合させた後、カップリング剤を添加して、Ａ−Ｂ−Ａ型ブロック共重合体を得る方法、（４）非極性溶媒中、有機リチウム化合物を開始剤として用い、０．１〜１０質量％の濃度の極性化合物の存在下、−３０〜３０℃の温度にて、５〜５０質量％の濃度のα−メチルスチレンを重合させ、得られるリビングポリマーに共役ジエンを重合させ、得られるα−メチルスチレン重合体ブロックと共役ジエン重合体ブロックからなるブロック共重合体のリビングポリマーにα−メチルスチレン以外のアニオン重合性モノマーを重合させＡ−Ｂ−Ｃ型ブロック共重合体を得る方法。
上記ブロック共重合体の具体的製造方法中、（３）および（４）の方法が好ましく、特に（３）の方法がより好ましい方法として採用される。以下、上記（３）の方法について具体的に説明する。
【００１９】
上記の方法において重合開始剤として用いられる有機リチウム化合物としては、ｎ−ブチルリチウム、ｓｅｃ−ブチルリチウム、ｔｅｒｔ−ブチルリチウムなどのモノリチウム化合物、およびテトラエチレンジリチウムなどのジリチウム化合物が挙げられる。これらの化合物は単独で用いても、または２種以上を混合して使用してもよい。
【００２０】
α−メチルスチレンの重合時に使用される溶媒は非極性溶媒であり、例えばシクロヘキサン、メチルシクロヘキサン、ｎ−ヘキサン、ｎ−ヘプタンなどの脂肪族炭化水素、ベンゼン、トルエン、キシレンなどの芳香族炭化水素などが挙げられる。これらは単独で用いても、または２種以上を混合して使用してもよい。
【００２１】
α−メチルスチレンの重合時に使用される極性化合物とは、アニオン種と反応する官能基（水酸基、カルボニル基など）を有しない、分子内に酸素原子、窒素原子などの複素原子を有する化合物であり、例えばジエチルエーテル、モノグライム、テトラメチルエチレンジアミン、ジメトキシエタン、テトラヒドロフランなどを挙げることができる。これらの化合物は単独で用いても、または２種以上を混合して使用してもよい。
【００２２】
反応系中における極性化合物の濃度は、α−メチルスチレンを高い転化率で重合させ、この後の共役ジエンを重合させる際に、共役ジエン重合体ブロツク部の１，４−結合量を制御する観点から、０．１〜１０質量％の範囲にあることが好ましく、０．５〜３質量％の範囲がより好ましい。
【００２３】
反応系中におけるα−メチルスチレン濃度は、α−メチルスチレンを高い転化率で重合させ、また重合後期における反応溶液の粘度の点から、５〜５０質量％の範囲にあることが好ましく、２５〜４０質量％の範囲がより好ましい。
【００２４】
なお、上記の転化率とは、未重合のα−メチルスチレンが重合により重合体へと転化された割合を意味し、本発明においてその程度は７０％以上であることが好ましく、８５％以上であることがより好ましい。
【００２５】
α−メチルスチレンの重合時の温度条件は、α−メチルスチレンの天井温度（重合反応が平衡状態に達して実質的に進行しなくなるときの温度）、α−メチルスチレンの重合速度、リビング性などの点から−３０〜３０℃の範囲内であることが好ましく、より好ましくは−２０〜１０℃、さらに好ましくは−１５〜０℃である。重合温度を３０℃以下とすることにより、α−メチルスチレンを高い転化率で重合させることができ、さらに生成するリビングポリマーが失活する割合も小さく、得られるブロック共重合体中にホモポリα−メチルスチレンが混入するのを抑え、物性が損なわれない。また、重合温度を−３０℃以上とすることにより、α−メチルスチレンの重合後期において反応溶液が高粘度化することなく撹拝でき、低温状態を維持するのに必要な費用がかさむこともないため、経済的にも好ましい。
【００２６】
上記方法においては、α−メチルスチレン重合体ブロックの特性が損なわれない限り、α−メチルスチレンの重合時に他のビニル芳香族化合物を共存させ、これをα−メチルスチレンと共重合させてもよい。ビニル芳香族化合物としては、例えばスチレン、ｏ−メチルスチレン、ｍ−メチルスチレン、ｐ−メチルスチレン、２，４−ジメチルスチレン、ビニルナフタレン、ビニルアントラセンなどが挙げられる。ビニル芳香族化合物は単独で用いても、または２種以上使用してもよい。
【００２７】
有機リチウム化合物を開始剤に用いたα−メチルスチレンの重合によりリビングポリα−メチルスチリルリチウムが生成するので、次いでこのものに共役ジエンを重合させる。共役ジエンとしては、例えばブタジエン、イソプレン、２，３−ジメチル−１，３−ブタジエン、１，３−ペンタジエン、１，３−ヘキサジエンなどが挙げられる。これらの化合物は単独で用いても、または２種以上を混合して使用してもよい。この中でもブタジエンまたはイソプレンが好ましく、これらは混合して用いてもよい。
【００２８】
共役ジエンは反応系に添加することにより重合に供される。共役ジエンを反応系に添加する方法としては、特に制限はなく、リビングポリα−メチルスチリルリチウム溶液に直接添加しても、あるいは溶媒で希釈して添加してもよい。共役ジエンを溶媒に希釈して添加する方法としては、共役ジエンを加えた後、溶媒で希釈するか、または共役ジエンと溶媒を同時に投入するか、あるいは溶媒で希釈した後に共役ジエンを加えてもよい。好適には、リビングポリα−メチルスチリルリチウムに対して１〜１００モル当量、好ましくは５〜５０モル当量に相当する量の共役ジエンを添加して共役ジエンブロック（以下、これを重合体ブロックｂ１と称することがある）を形成してリビング活性末端を変種した後、溶媒で希釈し、続いて残りの共役ジエンを投入し、３０℃を超える温度、好ましくは４０〜８０℃の温度範囲で重合反応を行い、共役ジエンブロックをさらに形成（以下、これを重合体ブロックｂ２と称することがある）させる方法が推奨される。なお、リビングポリα−メチルスチリルリチウムの活性末端を変種するに際し、共役ジエンの代りにスチレン、ｏ−メチルスチレン、ｍ−メチルスチレン、ｐ−メチルスチレン、２，４−ジメチルスチレン、ビニルナフタレン、ビニルアントラセン、１，１−ジフェニルエチレンなどのビニル芳香族化合物を用いてもよい。
【００２９】
ここで希釈に用いることができる溶媒としては、例えば、シクロヘキサン、メチルシクロヘキサン、ｎ−ヘキサン、ｎ−ヘプタンなどの脂肪族炭化水素、ベンゼン、トルエン、キシレンなどの芳香族炭化水素などを挙げることができる。これらの溶媒は単独で用いても、または２種以上を混合して用いてもよい。
【００３０】
リビングポリα−メチルスチリルリチウムに共役ジエンを共重合させて得られるα−メチルスチレン重合体ブロックと共役ジエン重合体ブロックからなるブロック共重合体のリビングポリマーに、例えば、多官能性カップリング剤を反応させることにより、トリブロックまたはラジアルテレブロック型のブロック共重合体（ａ）を製造することができる。この場合のブロック共重合体は、多官能性カップリング剤の使用量を調整することにより得られる、ジブロック、トリブロック、ラジアルテレブロック型のブロック共重合体を任意の割合で含む混合物であってもよい。多官能性カップリング剤としては、安息香酸フェニル、安息香酸メチル、安息香酸エチル、酢酸エチル、酢酸メチル、ピバリン酸メチル、ピバリン酸フェニル、ピバリン酸エチル、α，α’−ジクロロ−ｏ−キシレン、α，α’−ジクロロ−ｍ−キシレン、α，α’−ジクロロ−ｐ−キシレン、ビス（クロロメチル）エーテル、ジブロモメタン、ジヨードメタン、フタル酸ジメチル、ジクロロジメチルシラン、ジクロロジフェニルシラン、トリクロロメチルシラン、テトラクロロシラン、ジビニルベンゼンなどが挙げられる。なお、多官能性カップリング剤の使用量は、ブロック共重合体（ａ）の数平均分子量に応じて適宜調整すればよく、厳密な意味での制限はない。
【００３１】
α−メチルスチレン重合体ブロックと共役ジエン重合体ブロックからなるブロック共重合体のリビングポリマーに多官能性カップリング剤を反応させることにより得られるトリブロックまたはラジアルテレブロック型のブロック共重合体（ａ）を水素添加（水添）する場合には、必要に応じてアルコール類、カルボン酸類、水などの活性水素化合物を添加してカップリング反応を停止させたのち、後述する公知の方法にしたがって不活性有機溶媒中で水添触媒の存在下に水添することにより、水添されたブロック共重合体（ａ）とすることができる。
【００３２】
また、α−メチルスチレン重合体ブロックと共役ジエン重合体ブロックからなるブロック共重合体（ａ）を水素添加する場合には、リビングポリα−メチルスチリルリチウムに共役ジエンを重合させた後、アルコール類、カルボン酸類、水などの活性水素化合物を添加して重合反応を停止させ、後述する公知の方法にしたがって不活性有機溶媒中で水添触媒の存在下に水添して、水添されたブロック共重合体（ａ）とすることができる。
【００３３】
α−メチルスチレン重合体ブロックと共役ジエン重合体ブロックからなる未水添のブロック共重合体、またはα−メチルスチレン重合体ブロックと共役ジエン重合体ブロックからなるブロック共重合体のリビングポリマーに多官能性カップリング剤を反応させることにより得られる未水添のトリブロックまたはラジアルテレブロック型ブロック共重合体（いずれも本発明で使用するブロック共重合体（ａ）に包含される）は、その製造に使用された溶媒を置換することなく、そのまま水素添加に供することができる。
【００３４】
水添反応は、ラネーニッケル；Ｐｔ、Ｐｄ、Ｒｕ、Ｒｈ、Ｎｉなどの金属をカーボン、アルミナ、硅藻土などの担体に担持させた不均一触媒；遷移金属化合物（オクチル酸ニッケル、ナフテン酸ニッケル、ニッケルアセチルアセトナート、オクチル酸コバルト、ナフテン酸コバルト、コバルトアセチルアセトナートなど）とトリエチルアルミニウム、トリイソブチルアルミニウムなどの有機アルミニウム化合物または有機リチウム化合物などとの組み合わせからなるチーグラー系触媒；チタン、ジルコニウム、ハフニウムなどの遷移金属のビス（シクロペンタジエニル）化合物とリチウム、ナトリウム、カリウム、アルミニウム、亜鉛またはマグネシウムなどからなる有機金属化合物の組み合わせからなるメタロセン系触媒などの水添触媒の存在下に、通常、反応温度２０〜１００℃、水素圧力０．１〜１０ＭＰａの条件下で行うことができる。未水添のブロック共重合体（ａ）は共役ジエン重合体ブロック中の炭素−炭素二重結合の７０％以上、特に好ましくは９０％以上が飽和されるまで水添されることが望ましく、これによりブロック共重合体（ａ）の耐候性を高めることができる。
【００３５】
本発明に用いるブロック共重合体（ａ）は、上記方法で得られたものが好ましく用いられ、特に、非極性溶媒中、有機リチウム化合物を開始剤として用い、０．１〜１０質量％の濃度の極性化合物の存在下、−３０〜３０℃の温度にて５〜５０質量％の濃度のα−メチルスチレンを重合させ、次いで共役ジエンの重合に際して、まずリビングポリα−メチルスチリルリチウムに対して１〜１００モル当量の共役ジエンを添加してリビング活性末端を変種しつつ重合させて重合体ブロックｂ１を形成し、次いで反応系を３０℃を超える温度として、共役ジエンを追加して重合させて重合体ブロックｂ２を形成せしめて得られたものであることが、熱可塑性重合体組成物のシーリング材としての特性が広い温度範囲において優れる点から望ましい。すなわち、この場合、重合体ブロックＢは、重合体ブロックｂ１および重合体ブロックｂ２よりなる。
【００３６】
上記ブロック共重合体（ａ）は、その構造として直鎖状、分岐状などに限定はされないが、中でも、（Ａ−ｂ１−ｂ２）構造を少なくとも一つ有するブロック共重合体が好ましく、Ａ−ｂ１−ｂ２−ｂ２−ｂ１−Ａ型共重合体、Ａ−ｂ１−ｂ２−ｂ２−ｂ１−Ａ型共重合体とＡ−ｂ１−ｂ２型共重合体の混合物、（Ａ−ｂ１−ｂ２）ｎＸ型共重合体（Ｘはカップリング剤残基を表す、ｎは２以上の整数である）などが挙げられる。
【００３７】
上記ブロック共重合体（ａ）中の重合体ブロックＡの数平均分子量は１０００〜５００００が好ましく、より好ましくは２０００〜４００００である。また、上記ブロック共重合体（ａ）中の重合体ブロックｂ１の数平均分子量は１０００〜３００００が好ましく、より好ましくは２０００〜２５０００で、かつ重合体ブロックｂ１を構成する共役ジエン単位の１，４−結合量は３０％未満であることが好ましい。さらに、上記ブロック共重合体中の重合体ブロックｂ２の数平均分子量は１００００〜４０００００が好ましく、２００００〜３０００００であるのがより好ましく、かつ重合体ブロックｂ２を構成する共役ジエン単位の１，４−結合量は３０％以上であることが好ましく、より好ましくは３５％〜９５％、さらに好ましくは４０％〜８０％である。
【００３８】
本発明のシーリング材をなす熱可塑性重合体組成物の構成成分である非芳香族系ゴム用軟化剤（ｂ）としては、例えばパラフィン系、ナフテン系などの芳香族成分を構成する炭素数の割合が全炭素数中５０％未満である炭化水素系油；流動パラフィン；落花生油、ロジンなどの植物油；リン酸エステル；低分子量ポリエチレン、エチレンとα−オレフィン共重合オリゴマー、液状ポリブテン、液状ポリブタジエンまたはその水素添加物、液状ポリイソプレンまたはその水素添加物などの炭化水素系合成油などの公知の軟化剤を用いることができる。これらは１種類を単独で、または２種類以上を併用してもよい。これらの中でも、本発明においては、非芳香族系ゴム用軟化剤（ｂ）として、パラフィン系の炭化水素系油を用いるのが好ましい。
【００３９】
非芳香族系ゴム用軟化剤（ｂ）の４０℃での動粘度は３０ｍｍ２／ｓ以上であることが好ましく、８０ｍｍ２／ｓ以上であることがより好ましく、２００ｍｍ２／ｓ以上であることがさらに好ましい。非芳香族系ゴム用軟化剤（ｂ）の動粘度が３０ｍｍ２／ｓより小さい場合には、本発明のシーリング材の耐熱性、特に高温における圧縮永久歪みが劣る傾向がある。
【００４０】
非芳香族系ゴム用軟化剤（ｂ）の含有量は、ブロック共重合体（ａ）１００質量部に対して１００〜２０００質量部の範囲であることが必要であり、２００〜１５００質量部の範囲であるのが好ましい。非芳香族系ゴム用軟化剤（ｂ）の含有量がブロック共重合体（ａ）１００質量部に対し１００質量部以下であると、熱可塑性重合体組成物からなるシーリング材の柔軟性が乏しくなり、成形加工性にも劣る。一方、２０００質量部を超えると、熱可塑性重合体組成物からなるシーリング材の耐熱性が低下するばかりか、非芳香族系ゴム用軟化剤（ｂ）のブリードという問題が生じる。
【００４１】
ブロック共重合体（ａ）と非芳香族系ゴム用軟化剤（ｂ）を含有する熱可塑性重合体組成物の２７０℃における溶融粘度は５〜５００Ｐａ・ｓの範囲であるのが好ましく、８〜２００Ｐａ・ｓの範囲であるのがより好ましい。かかる熱可塑性重合体組成物の２７０℃における溶融粘度が５Ｐａ・ｓより小さい場合は本発明のシーリング材の耐熱性、特に高温における圧縮永久歪みが劣る傾向にあり、一方、５００Ｐａ・ｓより大きい場合には、成形加工性が劣る傾向となる。
【００４２】
前記熱可塑性重合体組成物は、ブロック共重合体（ａ）、非芳香族系ゴム用軟化剤（ｂ）以外に、必要に応じて、本発明の趣旨を損なわない範囲内で、エチレン・プロピレン共重合ゴム（ＥＰＭ）や、エチレン・プロピレン・非共役ジエン三元共重合ゴム（ＥＰＤＭ）などのゴム；ポリスチレン、ＡＳ樹脂、ＡＢＳ樹脂などのスチレン系樹脂；ポリフェニレンエーテル系樹脂；ナイロン６、ナイロン６６などのポリアミド系樹脂；ポリエチレンテレフタレート、ポリブチレンテレフタレートなどのポリエステル系樹脂；ポリウレタン系樹脂；ポリオキシメチレンホモポリマー、ポリオキシメチレンコポリマーなどのポリオキシメチレン系樹脂（ポリアセタール系樹脂）；ポリメチルメタクリレート系樹脂などのアクリル系樹脂；スチレン−共役ジエンブロック共重合体またはその水素添加物などの他の重合体を含有していてもよい。
【００４３】
また、前記熱可塑性重合体組成物は、必要に応じて、本発明の趣旨を損なわない範囲内で、例えばタルク、クレー、マイカ、ケイ酸カルシウム、ガラス中空球、ガラス繊維、炭酸カルシウム、炭酸マグネシウム、水酸化アルミニウム、水酸化マグネシウム、水酸化カルシウム、ホウ酸亜鉛、ドーソナイト、ポリリン酸アンモニウム、カルシウムアルミネート、ハイドロタルサイト類、シリカ、アルミナ、酸化チタン、酸化鉄、酸化亜鉛、酸化マグネシウム、酸化スズ、酸化アンチモン、バリウムフェライト、ストロンチウムフェライト、カーボンブラック、グラファイト、炭素繊維、活性炭、炭素中空球、チタン酸カルシウム、チタン酸ジルコン酸鉛、炭化ケイ素、雲母、木粉、でんぷんなどをさらに添加することができる。
【００４４】
さらに、前記熱可塑性重合体組成物は、必要に応じて、他の添加剤、例えば熱安定剤、光安定剤、紫外線吸収剤、酸化防止剤、滑剤、着色剤、帯電防止剤、難燃剤、撥水剤、防水剤、粘着付与樹脂、アンチブロッキング剤、金属不活性化剤、防菌剤などをさらに添加してもよい。
【００４５】
上記した熱可塑性重合体組成物は、従来の慣用の方法で製造することができる。例えば一軸押出機、二軸押出機、ブラベンダー、ニーダーなどの混練機を用いて各構成成分を混練して熱可塑性重合体組成物を得る。また、混練に先立ち、各構成成分をヘンシェルミキサーやタンブラーのような混合機を用いて予めドライブレンドしておくと、均質な熱可塑性重合体組成物を容易に得ることができる。なお、混練温度は、通常１６０〜２８０℃の範囲が好ましく、１９０〜２５０℃の範囲がより好ましい。
【００４６】
このようにして得られた熱可塑性重合体組成物からなるシーリング材は、柔軟性、透明性、被着体との密着性、成形加工性に優れ、そして耐熱性が改良されることから、高温雰囲気下での使用に適した材料である。
【００４７】
本発明のシーリング材は、上記した特性を活かして、特にホットメルト型シーリング材として、自動車や信号機などのランプとハウジングボディとの接合部、住宅関連分野における内外装パネルの接合部、サッシ枠と外壁パネルとの取り付け部位などのシーリング材用途の他、各種パッキン、ガスケット材として使用することができる。
【実施例】
【００４８】
以下、実施例により本発明を具体的に説明するが、本発明はこれらの実施例に何ら限定されるものではない。なお、実施例及び比較例における物性評価は以下に示す方法で行った。
【００４９】
〈１〉透明性
実施例および比較例で得られた熱可塑性重合体組成物を、プレス成形機を使用して２３０℃、１０ＭＰａの圧力で、３分間加熱プレス成形することにより、縦５０ｍｍ×横５０ｍｍ×厚さ２ｍｍのシートを作製し、目視によりシートにくもりが無く透明な場合を（〇）、シートに少し濁りがある場合を（△）、シートが不透明な場合を（×）として透明性を評価した。
【００５０】
〈２〉溶融粘度
実施例および比較例で得られた熱可塑性重合体組成物を用いて、ブルックフィールド型粘度計により２７０℃での溶融粘度を測定した。
【００５１】
〈３〉圧縮永久歪み
実施例および比較例で得られた熱可塑性重合体組成物を、プレス成形機を使用して２３０℃、１０ＭＰａの圧力で、３分間加熱プレス成形することにより、直径２９．０ｍｍ×厚さ１２．５ｍｍの圧縮永久歪み測定用の試験片を作製し、ＪＩＳ  Ｋ  ６２６２に準じて、１００℃の条件下で、圧縮変形量２５％で２４時間放置した後の圧縮永久歪みを測定し、耐熱性の指標とした。
【００５２】
〈４〉硬度
実施例および比較例で得られた熱可塑性重合体組成物を、プレス成形機を使用して２３０℃、１０ＭＰａの圧力で、３分間加熱プレス成形することによって、縦５０ｍｍ×横５０ｍｍ×厚さ２ｍｍのシートを得た。このシートを用いて、ＳＲＩＳ  ０１０１−１９６８に準拠してＴｙｐｅ−Ｃ硬度を測定し、柔軟性の指標とした。
【００５３】
参考例１（ブロック共重合体（ａ）の製造）
（１）窒素置換した攪拌装置付き耐圧容器に、α−メチルスチレン９０．９ｇ、シクロヘキサン１３８ｇ、メチルシクロヘキサン１５．２ｇおよびテトラヒドロフラン５．７ｇを仕込んだ。この混合液にｓｅｃ−ブチルリチウム（１．３Ｍシクロヘキサン溶液）２．１ｍｌを添加し、−１０℃で３時間重合させた。重合開始３時間後のポリα−メチルスチレン（ブロックＡ）の数平均分子量をＧＰＣにより測定したところ、ポリスチレン換算で３００００であり、α−メチルスチレンの重合転化率は８８％であった。次いで、この反応混合液にブタジエン４．４ｇを添加し、−１０℃で３０分間攪拌して、ブロックｂ１の重合を行った後、シクロヘキサン９３０ｇを加えた。この時点でのα−メチルスチレンの重合転化率は８８％であり、ポリブタジエンブロック（ｂ１）の数平均分子量（ＧＰＣ測定、ポリスチレン換算）は、４０００であり、１Ｈ−ＮＭＲ測定から求めた１，４−結合量は１７％であった。
次に、この反応液にさらにブタジエン１５８．０ｇを加え、５０℃で２時間重合反応を行った。この時点のサンプリングで得られたブロック共重合体（構造：Ａ−ｂ１−ｂ２）のポリブタジエンブロック（ｂ２）の数平均分子量（ＧＰＣ測定、ポリスチレン換算）は、１２９０００であり、１Ｈ−ＮＭＲ測定から求めた１，４−結合量は５３％であった。
【００５４】
（２）続いて、この重合反応溶液に、安息香酸フェニル（０．５Ｍトルエン溶液）２．７ｍｌを加え、５０℃にて１時間攪拌し、ポリ（α−メチルスチレン）−ポリブタジエン−ポリ（α−メチルスチレン）トリブロック共重合体を得た。この時のカップリング効率を、カップリング体（ポリ（α−メチルスチレン）−ポリブタジエン−ポリ（α−メチルスチレン）トリブロック共重合体：Ａ−ｂ１−ｂ２−Ｘ−ｂ２−ｂ１−Ａ）と未反応ブロック共重合体（ポリ（α−メチルスチレン）−ポリブタジエンブロック共重合体：Ａ−ｂ１−ｂ２）のＧＰＣにおけるＵＶ吸収の面積比から算出すると９２％であった。また、１Ｈ−ＮＭＲ解析の結果、ポリ（α−メチルスチレン）−ポリブタジエン−ポリ（α−メチルスチレン）トリブロック共重合体中のα−メチルスチレン重合体ブロック含有量は３３％であり、ブタジエン重合体ブロックＢ全体（すなわち、ブロックｂ１およびブロックｂ２）の１，４−結合量が５１％であった。
【００５５】
（３）上記（２）で得られた重合反応溶液中に、オクチル酸ニッケルおよびトリエチルアルミニウムから形成されるチーグラー系水素添加触媒を水素雰囲気下に添加し、水素圧力０．８ＭＰａ、８０℃で５時間の水素添加反応を行なうことにより、ポリ（α−メチルスチレン）−ポリブタジエン−ポリ（α−メチルスチレン）トリブロック共重合体の水素添加物（以下、これをブロック共重合体（ａ−１）と略称する）を得た。得られたブロック共重合体ａ−１をＧＰＣ測定した結果、主成分はＭｔ（平均分子量のピークトップ）＝３２６０００、Ｍｎ（数平均分子量）＝３２００００、Ｍｗ（重量平均分子量）＝３２７０００、Ｍｗ／Ｍｎ＝１．０２であるポリ（α−メチルスチレン）−ポリブタジエン−ポリ（α−メチルスチレン）トリブロック共重合体の水添物（カップリング体）であり、ＧＰＣにおけるＵＶ（２５４ｎｍ）吸収の面積比から、カップリング体は９２％含まれることが判明した。また、１Ｈ−ＮＭＲ測定により、ブロックｂ１およびブロックｂ２から構成されるブタジエンブロックＢの水素添加率は９９％であった。これらの結果を表１にまとめて示す。
【００５６】
参考例２（スチレン系ブロック共重合体（Ｉ−１）の製造）
窒素置換した攪拌装置付き耐圧容器に、スチレン８１ｇおよびシクロヘキサン１１００ｇ、テトラヒドロフラン３．１ｇを仕込んだ。この溶液に、ｓｅｃ−ブチルリチウム（１．３Ｍ、シクロヘキサン溶液）２．１ｍｌを加え、５０℃で１時間重合させた。次いで、この反応混合液にブタジエン１６５ｇを加え、５０℃で１時間重合を行なった。その後、この反応混合物にさらにジクロロジメチルシラン（０．５Ｍ、トルエン溶液）２．７ｍｌを加えて５０℃で１時間攪拌することで、ポリスチレン−ポリブタジエン−ポリスチレントリブロック共重合体を含む反応混合液を得た。この反応混合液にオクチル酸ニッケル／トリエチルアルミニウムからなる水素添加触媒を添加して、水素圧力０．８ＭＰａで、８０℃で５時間の水素添加反応を行い、ポリスチレン−ポリブタジエン−ポリスチレントリブロック共重合体の水素添加物（以下、これをブロック共重合体Ｉ−１と略称する）を得た。分子性状を表１にまとめて示す。
【００５７】
参考例３（スチレン系ブロック共重合体（Ｉ−２）の製造）
参考例２においてテトラヒドロフランを添加せず、ｓｅｃ−ブチルリチウム（１．３Ｍシクロヘキサン溶液）の使用量を２．１ｍｌから１．９ｍｌに、ブタジエン１６５ｇの代わりにブタジエンとイソプレンの混合物（質量比：ブタジエン／イソプレン=４５／５５）１５０ｇに、ジクロロジメチルシラン（０．５Ｍトルエン溶液）の使用量を２．７ｍｌから２．５ｍｌに変え、他の操作は参考例２と同様にして反応を行い、ブロック共重合体(以下、これをブロック共重合体Ｉ−２と略称する)を得た。分子性状を表１にまとめて示す。
【００５８】
【表１】
2005255853.tif 000002
【００５９】
実施例１〜３および比較例１〜２
表２に示す配合に従い、参考例１〜３で得られたブロック共重合体（ａ−１）、ブロック共重合体（Ｉ−１）、ブロック共重合体（Ｉ−２）、および非芳香族系ゴム用軟化剤（ｂ）として「ダイアナプロセスオイルＰＷ−３８０」（商品名、出光興産社製、パラフィン系プロセスオイル、動粘度  ３８０ｍｍ２／ｓ（４０℃））を予備混合した後、ブラベンダーにより２３０℃、１００ｒｐｍで３分混練することにより、熱可塑性重合体組成物を得た。得られた各熱可塑性重合体組成物のそれぞれの物性評価結果を表２に示す。
【００６０】
【表２】
2005255853.tif 000003
【００６１】
表２の結果から、主としてα−メチルスチレン単位からなる重合体ブロックＡおよび主として共役ジエン単位からなる重合体ブロックＢを有するブロック共重合体および／またはその水素添加物（ブロック共重合体（ａ））を含有する熱可塑性重合体組成物は、従来のスチレン系ブロック共重合体からなる熱可塑性重合体組成物に比べて、高温での圧縮永久歪み、溶融流動性に優れることがわかる。
【産業上の利用可能性】
【００６２】
本発明のシーリング材は、柔軟性、透明性、被着体との密着性、成形加工性に優れ、そして耐熱性が改良されることから、高温雰囲気下での使用に適した材料である。
本発明のシーリング材は、上記した特性を活かして、特にホットメルト型シーリング材として、自動車や信号機などのランプとハウジングボディとの接合部、住宅関連分野における内外装パネルの接合部、サッシ枠と外壁パネルとの取り付け部位などのシーリング材用途の他、各種パッキン、ガスケット材として使用することができる。